(57)【要約】【課題】バリウムコンプレックス石けんを増ちょう剤としたグリースを用いることにより、耐久性に優れ、かつ低トルクなクロスローラ軸受および四点接触軸受が実現できることが明らかになった。バリウムコンプレックス石けんは耐摩耗性に優れるため、高粘度基油や固体潤滑剤を用いなくても十分な耐摩耗性を確保することができる。このため、基油粘度の低減が可能となるため低トルク化を実現した転がり軸受を提供できる。【解決手段】前記課題を解決するため、本発明による転がり軸受は、四点接触軸受またはクロスローラ軸受であり、前記転がり軸受は、外輪と内輪と転動体を有し、増ちょう剤としてバリウムコンプレックス石けんを含有するグリース組成物を封入したことを特徴としている。【選択図】図２
2015218805.tif 000002
【特許請求の範囲】
【請求項１】
転がり軸受において、前記転がり軸受は、四点接触軸受またはクロスローラ軸受であり、前記転がり軸受は、外輪と内輪と転動体を有し、増ちょう剤としてバリウムコンプレックス石けんを含有するグリース組成物を封入したことを特徴とする転がり軸受。
【請求項２】
前記グリース組成物の基油の動粘度は４０℃ において７０〜１１０ｍｍ２／sであることを特徴とした請求項１の転がり軸受。
【発明の詳細な説明】
【技術分野】
【０００１】
本発明は、自動車、電気、情報、鉄鋼などの産業分野における各種機械に用いられる高剛性、高負荷容量の転がり軸受に関する。
【背景技術】
【０００２】
近年では、工作機械や産業機械等のさまざまな分野の各種機械類、或いは、自動車に搭載されるエンジン等の原動機の補機類の小型、軽量化が進められており、それに伴い、それらに使用される転がり軸受の小型化、高剛性化及び高負荷容量化が求められるとともに、特にモータ用途では消費電力低減のため、低トルク化が求められている。
【０００３】
高剛性、高負荷容量の転がり軸受として、クロスローラ軸受や四点接触軸受が用いられている。これらの軸受では内外輪と転動体の接触面が高面圧、かつ滑りの伴う過酷な状態となる。このため耐摩耗性を確保する目的で、高粘度の基油や二硫化モリブデンなどの固体潤滑剤を配合したリチウム石けん系グリースが用いられている。しかし、高粘度基油や固体潤滑剤を用いた場合、回転時の抵抗が大きくなり軸受トルクが大きくなるという問題があった。
【０００４】
それに対して、文献１では、外周面に曲率を有するころを交差状に配することにより、転がり抵抗を小さくして回転トルクを低減した転がり軸受が、記載されている。
【先行技術文献】
【特許文献】
【０００５】
【特許文献１】特開２００２−３７２９５６号公報
【発明の概要】
【発明が解決しようとする課題】
【０００６】
しかしながら、特許文献１のような転がり軸受は、ころの回転軸を一定に保つことが難しい。
そこで、本発明は、バリウムコンプレックス石けんを増ちょう剤としたグリースを用いることにより、耐久性に優れ、かつ低トルクなクロスローラ軸受および四点接触軸受が実現できることが明らかになった。バリウムコンプレックス石けんは耐摩耗性に優れるため、高粘度基油や固体潤滑剤を用いなくても十分な耐摩耗性を確保することができる。このため、基油粘度の低減が可能となるため低トルク化を実現した転がり軸受を提供できる。
【課題を解決するための手段】
【０００７】
前記課題を解決するため、本発明による転がり軸受は、四点接触軸受またはクロスローラ軸受であり、前記転がり軸受は、外輪と内輪と転動体を有し、増ちょう剤としてバリウムコンプレックス石けんを含有するグリース組成物を封入したことを特徴としている。好ましくは、前記グリース組成物の基油の動粘度は４０℃ において７０〜１１０ｍｍ２／sである。
【発明の効果】
【０００８】
本発明の転がり軸受は、増ちょう剤としてバリウムコンプレックス石けんを増ちょう剤としたグリースを用いることにより、耐久性に優れ、かつ低トルクなクロスローラ軸受および四点接触軸受が実現できることが明らかになった。バリウムコンプレックス石けんは耐摩耗性に優れるため、高粘度基油や固体潤滑剤を用いなくても十分な耐摩耗性を確保することができる。このため、基油粘度の低減が可能となるため低トルク化を実現した転がり軸受を提供できる。
【図面の簡単な説明】
【０００９】
【図１】本発明の転がり軸受（クロスローラ軸受）の一例を示す断面図である。
【図２】本発明の転がり軸受（四点接触軸受）の一例を示す断面図である。
【発明を実施するための形態】
【００１０】
以下、図１を例として、本発明の転がり軸受について、好適な形態を説明する。
【００１１】
本発明の転がり軸受は、自動車、電気、情報、鉄鋼などの産業分野における各種機械に用いられる高剛性、高負荷容量の転がり軸受であり、クロスローラ軸受や四点接触軸受を用いることが出来る。図１は、クロスローラ軸受、図２は、四点接触軸受の一例を示す断面図である。前記のクロスローラ軸受や四点接触軸受は、一つの軸受でラジアル荷重と両方向のアキシアル荷重、モーメント荷重を受けることが出来る。
【００１２】
図１のクロスローラ軸受は、内輪１００、外輪２００、転動体３００としての複数のころを有し、増ちょう剤としてバリウムコンプレックス石けんを含有するグリース組成物が封入されている。図１のクロスローラ軸受は、転動体３００がころであり、転動体３００と軌道輪である内輪１００と外輪２００が二ヵ所で線接触するので、モーメント剛性大との長所を有する。
【００１３】
図２の四点接触玉軸受は、内輪１００、外輪２００、転動体４００としての複数の玉を有し、増ちょう剤としてバリウムコンプレックス石けんを含有するグリース組成物が封入されている。図２の四点接触軸受は、転動体４００が玉であり、転動体４００と軌道輪である内輪１００と外輪２００が四ヵ所で点接触するので、低トルク、作動円滑との長所を有する。
【００１４】
また、前記グリース組成物に関して、以下に説明する。
＜増ちょう剤＞
本発明のグリース組成物の増ちょう剤は、バリウムコンプレックス石けんを含有する。増ちょう剤の含有量はグリース全体の１０質量％〜４０質量％であることが好ましい
【００１５】
＜基油＞
本発明のグリース組成物の基油としては、鉱物系潤滑油や合成潤滑油を使用することができる。その種類は特に制限されるものではないが、鉱物系潤滑油としては、パラフィン系鉱物油， ナフテン系鉱物油， 及びそれらの混合油を使用できる。また、合成潤滑油としては、合成炭化水素油， エーテル油， エステル油を使用できる。具体的には、合成炭化水素油としてはポリα − オレフィン油等を、エーテル油としてはジアルキルジフェニルエーテル油， アルキルトリフェニルエーテル油， アルキルテトラフェニルエーテル油等を、エステル油としてはジエステル油， ネオペンチル型ポリオールエステル油，これらのコンプレックスエステル油， 芳香族エステル油等を使用することができる。
これらの基油は、単独で用いてもよいし、２ 種以上を適宜組み合わせて用いてもよい。高温， 高速での潤滑性能及び寿命を考慮すると、基油には合成潤滑油が含有されていることが好ましい。
そして、基油の動粘度は４０℃ において２０ｍｍ２／s以上であることが好ましい。２０ｍｍ２／s未満では、油膜厚さが薄いため耐焼付き性に劣る場合がある。１５０ｍｍ２／sを超えると、転動装置のトルクが上昇しやすくなるため好ましくない。このような問題点がより生じにくくするためには、４０〜１５０ｍｍ２／ｓであることがより好ましく、７０〜１１０ｍｍ２／sであることが更に好ましい。
【００１６】
＜添加剤について＞
本発明のグリース組成物には、各種性能をさらに向上させるため、所望により種々の添加剤を混合してもよい。例えば、酸化防止剤， 防錆剤， 極圧剤， 油性向上剤， 金属不活性化剤など、グリース組成物に一般的に使用される添加剤を、単独又は２ 種以上混合して用いることができる。
なお、これら添加剤の添加量は、本発明の目的を損なわない程度であれば特に限定されるものではない。
また、グリースの混和ちょう度は、ＮＬＧＩグレードでＮｏ．１〜３が好ましい。
【００１７】
（実施例）
本発明に関して、実施例および比較例を表１に、評価試験条件を以下に示す。評価はそれぞれ、比較例１の耐摩耗性、軸受起動トルク、焼付き寿命を１として相対評価を行った。
＜耐摩耗試験＞
グリースの耐摩耗性は、四球試験における融着荷重（ＡＳＴＭ Ｄ２５９６）により評価した。
＜軸受トルク＞
軸受トルクは、ＪＩＳ Ｋ２２２０．１８により−３０℃の条件で起動トルクを評価した。
＜軸受焼付き寿命＞
軸受焼付き耐久寿命を下記条件で評価し、軸受外輪温度が１２５℃となった時点を焼付き寿命と判定した。
転がり軸受：４点接触軸受，内径３５ｍｍ×外径５２ｍｍ×幅１２ｍｍ
Ｆｒ：２２２０Ｎ
回転速度：２０００ｍｉｎ−１
雰囲気温度：１１０℃
【００１８】
実施例１〜３には、増ちょう剤をバリウムコンプレックス石けんとするグリースを用いた。性状を表１に示す。比較例１には、増ちょう剤をリチウム石けんとし、固体潤滑剤を含むグリースを用いた。性状を表１に示す。
【００１９】
【表１】
2015218805.tif 000003
【００２０】
表１に示したように、実施例１〜３の本発明の転がり軸受は、増ちょう剤としてバリウムコンプレックスを含有するグリース組成物を封入したことにより、耐摩耗性や軸受トルクに優れている。また、基油の動粘度が、上記の範囲であることにより、焼付き寿命も向上することができる。また、本発明の転がり軸受について詳細に説明したが、本発明は、以上の例には限定されず、本発明の要旨を逸脱しない範囲において、各種の改良や変形を行ってもよいのはもちろんである。
【符号の説明】
【００２１】
１００    内輪
２００    外輪
３００    転動体（ころ）
４００    転動体（玉）
【図１】
2015218805.tif 000004
【図２】
2015218805.tif 000005